(57)【要約】      （修正有）【課題】キュリー温度Ｔｃが高く、リフロー炉の高温による焦電特性の劣化の無い表面実装対応の焦電型赤外線センサ用の焦電性磁器材料を提供する。【解決手段】一般式（ＰｂｗＣａｘＬａｙ）｛Ｔｉ（１―ｚ）（Ｃｏ１／２Ｗ１／２）ｚ｝Ｏ３（ただし、０．７５≦ｗ＜１．００、０．１０≦ｘ≦０．２０、０＜ｙ＜０．０５、０．０２≦ｚ≦０．１５）を主成分とし、添加物として当該成分１００モルに対しＭｎ、Ｃｒ、Ｎｉ、Ａｌをそれぞれ０．０１〜３.００％含有することを特徴とする焦電性磁器組成物を用いる。【選択図】なし【特許請求の範囲】
【請求項１】
一般式が（ＰｂｗＣａｘＬａｙ）｛Ｔｉ（１―ｚ）（Ｃｏ１／２Ｗ１／２）ｚ｝Ｏ３（ただし、０．７５≦ｗ＜１．００、０．１０≦ｘ≦０．２０、０＜ｙ＜０．０５、０．０２≦ｚ≦０．１５）で表されることを特徴とする焦電性磁器組成物。
【請求項２】
添加物としてＭｎ、Ｃｒ、Ｎｉ、Ａｌをそれぞれ０．０１〜３．００モル％含有することを特徴とする請求項１記載の焦電性磁器組成物。
【発明の詳細な説明】
【技術分野】
【０００１】
本発明は、焦電性磁器組成物に関し、特に、表面実装対応の焦電型赤外線センサに用いて好適な焦電性磁器組成物に関する。
【背景技術】
【０００２】
従来、照明機器、空調機器、防犯機器等の人感センサとして焦電型の赤外線センサが用いられ、赤外線センサに使用される受光素子には焦電性磁器組成物が使用されている。
【０００３】
赤外線センサの性能は焦電体磁器組成物の有する特性に起因し、高性能な赤外線センサを得るためには、焦電係数が大きく、適度な比誘電率を有し、熱容量の小さな焦電性磁器組成物が要求される。
【０００４】
また、赤外線センサは他の電子部品と組み合わせて用いられることが多いため小型化が求められており、プリント基板上に表面実装可能な赤外線センサが要求されている。そのためにはリフロー処理時の高温（例えば、２６０℃以上）に曝されても特性が劣化しない、高いキュリー温度を有する焦電性磁器組成物が求められる。
【０００５】
特許文献１では、Ｐｂの一部を２０〜３０モル％の範囲でＣａに置換した二成分系のＰｂＴｉＯ３−Ｐｂ（Ｃｏ１／２Ｗ１／２）Ｏ３によって良好な特性の焦電性磁器組成物を得ることに成功している。Ｐｂの一部をＣａに置換することで赤外線センサに適した検出感度を実現し、Ｔｉの一部を（Ｃｏ１／２Ｗ１／２）に置換することで焼結性の向上と分極条件の緩和を図っている。
【先行技術文献】
【特許文献】
【０００６】
【特許文献１】特開平６−２６７３３０号
【発明の概要】
【発明が解決しようとする課題】
【０００７】
しかしながら、上記特許文献１の焦電性磁器組成物は有するキュリー温度が２６０℃以下であるため、この焦電性磁器組成物を用いた焦電素子をリフロー処理すると、焦電特性が劣化し、赤外線センサの性能が低下する場合があるという問題があった。
【０００８】
さらに、焦電型赤外線センサの検出感度は、焦電性磁器組成物の比誘電率εｒが小さく、焦電係数λが大きいほど高くなるが、比誘電率が小さすぎても赤外線検出器の外部回路の浮遊容量の影響を受けてノイズが大きくなる。そのため、適度な比誘電率並びに大きな焦電係数を示す焦電性磁器組成物の開発が急がれている。
【０００９】
このような背景から本発明では、高いキュリー温度を有しながらも適度な比誘電率並びに大きな焦電係数を示す二成分系ＰｂＴｉＯ３−Ｐｂ（Ｃｏ１／２Ｗ１／２）Ｏ３の焦電性磁器組成物を提供することを目的とする。
【課題を解決するための手段】
【００１０】
焦電性磁器組成物のキュリー温度を高くするためには、Ｐｂに対するＣａの置換量、及びＴｉに対する（Ｃｏ１／２Ｗ１／２）の置換量を減らす事が必須となる。しかしながら、Ｃａ及び（Ｃｏ１／２Ｗ１／２）の置換量を減らすと比誘電率の増加並びに焦電係数が小さくなることにより赤外線センサの感度が低下する。
【００１１】
そこで本発明では、Ｐｂの一部をＣａに加えて少量のＬａにも置換することで、Ｃａの置換量を減らしてキュリー温度を高くしながら焦電係数を大きくすることを可能にしている。また、添加物としてＭｎ、Ｎｉ、Ｃｒ、Ａｌを含有させることで比誘電率及び焦電係数を赤外線検出器に適した値に制御している。これにより、リフロー処理にも耐え得る高いキュリー温度と適度な比誘電率並びに大きな焦電係数を有する、優れた焦電特性を示す焦電性磁器組成物を提供することができる。
【００１２】
より具体的には、一般式（ＰｂｗＣａｘＬａｙ）｛Ｔｉ（１―ｚ）（Ｃｏ１／２Ｗ１／２）ｚ｝Ｏ３（ただし、０．７５≦ｗ＜１．００、０．１０≦ｘ≦０．２０、０＜ｙ＜０．０５、０．０２≦ｚ≦０．１５）で表される化合物を主成分とし、添加物として当該成分１００モルに対しＭｎ、Ｃｒ、Ｎｉ、Ａｌをそれぞれ０．０１〜３．００％含有することを特徴としている。
【発明の効果】
【００１３】
本発明は、一般式（ＰｂｗＣａｘＬａｙ）｛Ｔｉ（１―ｚ）（Ｃｏ１／２Ｗ１／２）ｚ｝Ｏ３（ただし、０．７５≦ｗ＜１．００、０．１０≦ｘ≦０．２０、０＜ｙ＜０．０５、０．０２≦ｚ≦０．１５）で表される化合物を主成分とし、添加物として当該成分１００モルに対しＭｎ、Ｃｒ、Ｎｉ、Ａｌをそれぞれ０．０１〜３．００％含有しているため、リフロー処理にも耐え得る高いキュリー温度と適度な比誘電率並びに高い焦電係数を有する、優れた焦電特性を示す焦電性磁器組成物を得ることができる。
【００１４】
また、本発明の焦電素子はＴｉの一部を（Ｃｏ１／２Ｗ１／２）に置換しているため、焼結性が高く、分極が容易であることも特徴としている。
【発明を実施するための形態】
【００１５】
以下に、本発明の実施形態について詳細に説明する。
【００１６】
本発明の焦電性磁器組成物は、一般式（ＰｂｗＣａｘＬａｙ）｛Ｔｉ（１―ｚ）（Ｃｏ１／２Ｗ１／２）ｚ｝Ｏ３（ただし、０．７５≦ｗ＜１．００、０．１０≦ｘ≦０．２０、０＜ｙ＜０．０５、０．０２≦ｚ≦０．１５）で表される化合物を主成分とし、添加物として当該成分１００モルに対しＭｎ、Ｃｒ、Ｎｉ、Ａｌを０．０１〜３．００％含有されていることを特徴とする。ｗの値はＰｂの含有量であり、ｗの値を操作することで＋３価のＬａに置換したことによりずれたペロブスカイト構造のＡサイトのイオンのバランスを整え、赤外線検出器として適切な抵抗値となるよう調節している。ｘ、ｙの値はそれぞれＰｂに対するＣａ、Ｌａの置換量であり、ｘの値が０．２０を超える、ｙの値が０．０５以上になるとキュリー温度が２６０℃未満に低下し、リフロー処理に耐えられない。一方、ｘの値が０．１０未満、ｙの値が０になると比誘電率の増加及び焦電係数の低下により良好な焦電特性が得られない上に、磁器組成物の焼結性が低下し、緻密な焼結体が得られなくなる。また、ｚの値はＴｉに対する（Ｃｏ１／２Ｗ１／２）の置換量であり、ｚの値が０．１５を超えるとキュリー温度が２６０℃未満に低下し、リフロー処理に耐えられない。一方、０．０２未満になると磁器組成物の焼結性の低下及び分極に高温、高電圧が必要になり、特性の安定した焦電体が得られなくなる。さらに、添加物の含有量が０．０１〜３．００モル％の範囲外であるとき、焦電体の特性向上効果は薄くなり、適度な比誘電率並びに大きな焦電係数を有する焦電体が得られなくなる。
【００１７】
本発明の焦電性磁器組成物の製造方法について説明する。主成分の原料として、ＰｂＯ、ＣａＣＯ３、Ｌａ２Ｏ３、ＴｉＯ２、ＣｏＯ、ＷＯ３、添加物の原料としてＭｎ３Ｏ４、Ｃｒ２Ｏ３、ＮｉＯ、Ａｌ２Ｏ３を所定量秤量する。そして、この原料粉末を粉砕媒体及び水と共にボールミルに投入して湿式混合を行う。その後、乾燥処理を行い、９００〜１１００℃で所定時間仮焼した。次に、この仮焼粉末を再びボールミル中で湿式粉砕し、乾燥処理を行う。この粉砕粉末にバインダーを加えて造粒し、所定の大きさに加圧成型する。そして、この成型体を１０００〜１２００℃で所定時間焼成し、焼結体の鏡面研磨・加工処理を行った後、電極を焦電体に形成させる。そして、この焦電体を所定温度に加熱された絶縁性溶液中で所定の直流電圧を印加して分極を行うことで、焦電素子を製造することができる。
【実施例１】
【００１８】
次に、本発明の実施例を具体的に説明する。
【００１９】
まず、主成分の原料としてＰｂＯ、ＣａＣＯ３、Ｌａ２Ｏ３、ＴｉＯ２、ＣｏＯ、ＷＯ３、添加物の原料としてＭｎ３Ｏ４、Ｃｒ２Ｏ３、ＮｉＯ、Ａｌ２Ｏ３を準備し、表１に示す組成となるように秤量した。次に、これらの原料粉末をジルコニアボール及び水と共にボールミルに投入し、湿式で十二分に混合した。混合原料を乾燥させた後、この混合原料を大気雰囲気下、９００〜１１００℃の温度で約２時間仮焼を行った。次に、この仮焼物をジルコニアボールと水と共にボールミルに投入し、約１８時間湿式で粉砕後、乾燥した。この粉末に５．５重量％の水を添加して造粒を行った後、４０メッシュの篩を使用して整粒し、得られた粉末を２.０〜３.０×１０８Ｐａの圧力でプレス成型し、２３ｍｍ×２３ｍｍ×１０ｍｍの成型体を作製した。
【００２０】
この成型体を１０００〜１２００℃で１〜１０時間保持し、本焼成を行なった。この焼結体を研磨加工した後、銀ペーストで電極を形成した。そして、５０〜１２０℃の絶縁性の溶液中で１〜８ｋＶ／ｍｍの直流電流を１０〜３０分印加して分極処理を行った。これにより、表１の試料を得た。
【００２１】
各試料の比誘伝率εｒは、ＬＦインピーダンス・アナライザ４１９２Ａ（横川ヒューレット・パッカード製）を用いて各試料の静電容量を測定し、静電容量と各試料の厚さから計算して求めた。
【００２２】
また、各試料の比誘伝率εｒの温度特性を測定し、比誘電率が極大値を示す温度を各試料のキュリー温度Ｔｃとした。
【００２３】
各試料の焦電係数λは、各試料を恒温槽に入れ、３５℃から７０℃まで温度を変化させてデジタル・エレクトロメータＴＲ８６５２（アドバンテスト製）で各試料の焦電電流Ｉを測定、下記の式を用いることで求めた。
λ＝Ｉ／（Ｓ・ΔＴ）
Ｓ：試料の電極面積（ｃｍ２）  ΔＴ：温度変化量（Ｋ）
【００２４】
表１は、試料番号の組成、及び測定結果を示している。
【００２５】
【表１】
2020007198.tif 000002
【００２６】
試料番号１〜５より、Ｐｂに対するＣａの置換量が０．２０を超えると比誘電率εｒが大きくなるとともに、キュリー温度Ｔｃが２６０℃以下となり、赤外線センサの感度が劣化してしまうことが分かった。一方、置換量が０．１０未満になると焼結性が低下し、緻密な焼成体を得ることが困難であった。また、焦電係数λが３以下と小さくなるため、赤外線センサの感度が低くなり、好ましくない。従って、Ｃａの置換量としては０．１０≦ｘ≦０．２０が好ましい。
【００２７】
試料番号３及び６〜８より、Ｐｂに対するＬａの置換量が増加するに従って、焦電係数が大きく向上することが分かる。しかし、置換量が０．０５以上になるとキュリー温度Ｔｃが２６０℃以下となり、リフロー処理により焦電体の焦電特性が大きく劣化してしまう。従って、Ｌａの置換量としては０＜ｙ＜０．０５が好ましい。
【００２８】
さらに、Ｐｂに対するＣａ及びＬａの置換量がそれぞれ０．１０≦ｘ≦０．２０、０＜ｙ＜０．０５であることから、Ａサイトのイオンバランスを整えるためには主成分中に含まれるＰｂの量が０．７５≦ｗ＜１．００であることが好ましい。
【００２９】
試料番号３及び９〜１２より、Ｔｉに対する（Ｃｏ１／２Ｗ１／２）の置換量が増加するに従って焦電係数λが向上するが、置換量が０．１５を超えるとキュリー温度Ｔｃが２６０℃以下となり、リフロー処理により焦電体の焦電特性が大きく劣化することが分かった。また、置換量が０．０２未満になると焼結性が低下し、緻密な焼成体を得ることが困難であった。従って、（Ｃｏ１／２Ｗ１／２）の置換量としては０．０２≦ｚ≦０．１５が好ましい。
【００３０】
試料番号１３では、Ｍｎを添加しなかったために緻密な焼結体を得ることができなかった。試料番号３及び１４より、Ｎｉ並びにＣｒを添加することにより比誘電率εｒが２００程度まで増加し、赤外線センサのノイズ耐性が向上することが分かった。試料番号３及び１５より、Ａｌを添加することにより比誘電率εｒが低下し、赤外線センサの検出感度が向上することが分かった。また、試料番号１６〜２２より、（ＰｂｗＣａｘＬａｙ）｛Ｔｉ（１―ｚ）（Ｃｏ１／２Ｗ１／２）ｚ｝Ｏ３に対し、Ｍｎ、Ｃｒ、Ｎｉ、Ａｌを０．０１〜３．００モル％添加した組成は、比誘電率εｒが適度に低く、焦電係数λが大きな焦電体を与えることが分かった。
【００３１】
以上の結果より、ＰｂをＣａ及びＬａに適切な量で置換した二成分系のＰｂＴｉＯ３−Ｐｂ（Ｃｏ１／２Ｗ１／２）Ｏ３に、さらに添加物としてＭｎ、Ｃｒ、Ｎｉ、Ａｌを適切な量を添加することで高いキュリー温度を有し、リフロー処理による焦電特性の劣化が無く、適度な比誘電率並び大きな焦電係数を示す、表面実装対応可能な焦電型赤外線センサ用の焦電性磁器組成物を得た。